(57)【特許請求の範囲】
【請求項１】
シランカップリング剤（ａ成分）とポリエチレングリコール（ｂ成分）とエポキシ樹脂（ｃ成分）とウレタン樹脂（ｄ成分）とが付着しており、前記（ｂ）成分の数平均分子量が２００〜５，０００であり、前記（ａ）成分、（ｂ）成分、（ｃ）成分および（ｄ）成分の固形分としての合計量を１００質量％としたとき、前記（ｂ）成分の割合が５〜４５質量％であることを特徴とする結晶性ポリエステル樹脂に配合するためのチョップドストランド。
【請求項２】
前記（ａ）成分、（ｂ）成分、（ｃ）成分および（ｄ）成分が、固形分の合計量として、前記チョップドストランド１００質量％中において０．６〜２．０質量％の割合で付着している請求項１に記載のチョップドストランド。
【請求項３】
前記（ｂ）成分の数平均分子量が、５００〜３，０００である請求項１に記載のチョップドストランド。
【請求項４】
前記（ｂ）成分が、前記チョップドストランド１００質量％中において、固形分として０．１〜１質量％の割合で付着している請求項１に記載のチョップドストランド。
【請求項５】
シランカップリング剤（ａ成分）を少なくとも含有している集束剤が付与された強化繊維を切断し、切断した強化繊維に、数平均分子量が２００〜５，０００のポリエチレングリコール（ｂ成分）を少なくとも含有している後処理剤を付与し、前記集束剤および／または前記後処理剤が、さらにエポキシ樹脂（ｃ成分）および／またはウレタン樹脂（ｄ成分）を含有し、前記（ａ）成分、（ｂ）成分、（ｃ）成分および（ｄ）成分の固形分としての合計量を１００質量％としたとき、前記（ｂ）成分の割合が５〜４５質量％であることを特徴とする結晶性ポリエステル樹脂に配合するためのチョップドストランドの製造方法。
【請求項６】
シランカップリング剤（ａ成分）と数平均分子量が２００〜５，０００であるポリエチレング
リコール（ｂ成分）とエポキシ樹脂（ｃ成分）とウレタン樹脂（ｄ成分）とを含有している集束剤が付与された強化繊維を切断するチョップドストランドの製造方法であって、前記集束剤中の前記（ａ）成分、（ｂ）成分、（ｃ）成分および（ｄ）成分の固形分としての合計量を１００質量％としたとき、前記（ｂ）成分の割合が５〜４５質量％であることを特徴とする結晶性ポリエステル樹脂に配合するためのチョップドストランドの製造方法。
【請求項７】
請求項１〜４のいずれか１項に記載のチョップドストランドを、結晶性ポリエステル樹脂に分散させ、強化繊維含有率を５〜６０質量％としたことを特徴とする繊維強化結晶性ポリエステル樹脂成形材料。
【請求項８】
前記（ｂ）成分が、前記繊維強化結晶性ポリエステル樹脂成形材料１００質量％中において、
固形分として０．０２〜０．３質量％を占める割合で含有されている請求項７に記載の繊維強化結晶性ポリエステル樹脂成形材料。
【発明の詳細な説明】
【技術分野】
【０００１】
本発明は、成形性に優れた結晶性ポリエステル樹脂成形体を得るためのチョップドストランドおよび該チョップドストランドを含有する繊維強化結晶性ポリエステル樹脂成形材料に関する。
【背景技術】
【０００２】
熱可塑性樹脂は、加工性や軽量性の点から、成形体材料として広く利用されている。この熱可塑性樹脂に、合成樹脂エマルジョンやシランカップリング剤などを含有している集束剤をガラスフィラメントに付与しつつ数百〜数千本集束させたガラスストランドを切断することによって得られるチョップドストランドなどを補強材として複合させた繊維強化熱可塑性樹脂は、その成形体の機械的強度に優れているため好適に採用されている。熱可塑性樹脂のうち、ポリエチレンテレフタレート、ポリブチレンテレフタレート、ポリ乳酸などの結晶性ポリエステル樹脂を使用した繊維強化ポリエステル樹脂は、耐熱性、耐薬品性、機械的特性および電気的特性に優れている。【０００３】
しかし、ポリエステル樹脂のなかでもポリエチレンテレフタレート、ポリブチレンテレフタレート、ポリ乳酸などの結晶性ポリエステル樹脂は、他の樹脂に比べ、ガラス転移点が比較的高く、金型温度を結晶性ポリエステル樹脂の結晶化温度近辺まで上げないと結晶性ポリエステル樹脂は充分に結晶化しなかったり、樹脂自体の結晶化の速度が遅かったりするために、成形性に劣るといった問題を有していた。このため特許文献１には、ポリエチレンテレフタレート、ガラス繊維、無機充填剤、および５，０００以下の分子量を有するポリアルキレングリコールまたは多価アルコール若しくはその誘導体のエポキシ化合物のいずれかから選ばれた結晶化促進剤を用いることで、従来よりも低めの金型温度で成形しても結晶化が成形体の表層まで進み、成形体表面が美しく、かつ形状安定性の良好な成形体を得ることができる成形用のポリエステル樹脂組成物が記載されている。
【特許文献１】特公昭５４−１４８８３３号公報
【発明の開示】
【発明が解決しようとする課題】
【０００４】
しかしながら、特許文献１に記載されたポリエステル樹脂組成物は、ポリエステル樹脂の結晶化を促進させる点などから成形性に優れるものの、ポリエステル樹脂組成物中（成形材料中）にポリアルキレングリコールまたは多価アルコールなどの結晶化促進剤を１〜１５質量％と多く含有させるために、成形体の機械的強度の低下（長期的な低下を含む）をもたらし、また、成形時および成形体を加熱した際に発生するガスにより成形体の加工性が劣るといった問題を有していた。【０００５】
従って本発明は、上記問題に鑑みて為されたものであり、本発明の目的は、結晶性ポリエステル樹脂に配合して成形材料とした場合、成形の際に成形性に優れ、しかも成形時のガス発生が少なく、また、得られる成形体の加工性に優れるチョップドストランドおよびそれを用いた繊維強化結晶性ポリエステル樹脂成形材料を提供することにある。
【課題を解決するための手段】
【０００６】
上記目的は以下の本発明によって達成される。すなわち、本発明は、シランカップリング剤（ａ成分）とポリエチレングリコール（ｂ成分）とエポキシ樹脂（ｃ成分）とウレタン樹脂（ｄ成分）とが付着しており、前記（ｂ）成分の数平均分子量が２００〜５，０００であり、前記（ａ）成分、（ｂ）成分、（ｃ）成分および（ｄ）成分の固形分としての合計量を１００質量％としたとき、前記（ｂ）成分の割合が５〜４５質量％であることを特徴とする結晶性ポリエステル樹脂に配合するためのチョップドストランドを提供する。
【０００７】
上記本発明においては、前記（ａ）成分、（ｂ）成分、（ｃ）成分および（ｄ）成分が、固形分として合計量として、前記チョップドストランド１００質量％中において０．６〜２．０質量％の割合で付着していること；前記（ｂ）成分の数平均分子量が、５００〜３，０００であること；前記（ｂ）成分が、前記チョップドストランド１００質量％中において、固形分として０．１〜１質％の割合で付着していることが好ましい。
【０００８】
また、本発明は、シランカップリング剤（ａ成分）を少なくとも含有している集束剤が付与された強化繊維を切断し、切断した強化繊維に、数平均分子量が２００〜５，０００のポリエチレングリコール（ｂ成分）を少なくとも含有している後処理剤を付与し、前記集束剤および／または前記後処理剤が、さらにエポキシ樹脂（ｃ成分）および／またはウレタン樹脂（ｄ成分）を含有し、前記（ａ）成分、（ｂ）成分、（ｃ）成分および（ｄ）成分の固形分としての合計量を１００質量％としたとき、前記（ｂ）成分の割合が５〜４５質量％であることを特徴とする結晶性ポリエステル樹脂に配合するためのチョップドストランドの製造方法を提供する。
【０００９】
また、本発明は、シランカップリング剤（ａ成分）と数平均分子量が２００〜５，０００であるポリエチレングリコール（ｂ成分）とエポキシ樹脂（ｃ成分）とウレタン樹脂（ｄ成分）とを含有している集束剤が付与された強化繊維を切断するチョップドストランドの製造方法であって、前記集束剤中の前記（ａ）成分、（ｂ）成分、（ｃ）成分および（ｄ）成分の固形分としての合計量を１００質量％としたとき、前記（ｂ）成分の割合が５〜４５質量％であることを特徴とする結晶性ポリエステル樹脂に配合するためのチョップドストランドの製造方法を提供する。
【００１０】
また、本発明は、前記本発明のチョップドストランドを、結晶性ポリエステル樹脂に分散させ、強化繊維含有率を５〜６０質量％としたことを特徴とする繊維強化結晶性ポリエステル樹脂成形材料を提供する。【００１１】
上記本発明の成形材料においては、前記（ｂ）成分が、前記繊維強化結晶性ポリエステル樹脂成形材料１００質量％中において０．０２〜０．３質量％を占める割合で含有されていることが好ましい。
【発明の効果】
【００１２】
本発明によれば、結晶性ポリエステル樹脂に配合して成形材料とした場合、成形の際に成形性に優れ、しかも成形時のガス発生が少なく、また、得られる成形体の加工性に優れるチョップドストランドおよびそれを用いた繊維強化結晶性ポリエステル樹脂成形材料を提供することができる。
【発明を実施するための最良の形態】
【００１３】
次に発明を実施するための最良の形態を挙げて本発明をさらに詳しく説明する。本発明のチョップドストランドは、シランカップリング剤（ａ成分）とポリエチレングリコール（ｂ成分）とエポキシ樹脂（ｃ成分）とウレタン樹脂（ｄ成分）とが付着していることが特徴である。
なお、以下、本明細書において、チョップドストランドに付着するかかるシランカップリング剤（ａ成分）、ポリエチレングリコール（ｂ成分）、エポキシ樹脂（ｃ成分）及びウレタン樹脂（ｄ成分）の量は、特に言及のない限り、後記する実施例の表２−１及び表２−２などに示されるように、固形分の量を意味する。
【００１４】
本発明のチョップドストランドに用いる強化繊維としては、ガラス繊維、炭素繊維などが挙げられ、加工性の点や安価な点からガラス繊維を用いることが好ましい。強化繊維は平均繊維径（強化繊維を構成するフィラメントの平均直径）が６〜２３μｍのものが好ましく用いられ、より好ましくは９〜１６μｍである。そして、強化繊維におけるフィラメントの集束本数は１００〜４，０００本が好ましく、より好ましくは８００〜３，０００本である。これによれば、マトリックス樹脂である結晶性ポリエステル樹脂にチョップドストランドを分散させ易く、また、結晶性ポリエステル樹脂成形材料の強化繊維含有率が調整し易い。【００１５】
本発明で用いる（ａ）成分であるシランカップリング剤は、従来から強化繊維の表面処理に用いられているシランカップリング剤が使用でき、好ましい具体例としては、γ−アミノプロピルトリエトキシシラン、Ｎ−β−（アミノエチル）−γ−アミノプロピルトリメトキシシラン、Ｎ−β−（アミノエチル）−Ｎ−β−（アミノエチル）−γ−アミノプロピルトリエトキシシラン、γ−アニリノプロピルトリメトキシシランなどのアミノシラン類；γ−グリシドキシプロピルトリメトキシシラン、β−（３，４−エポキシシクロヘキシル）エチルトリメトキシシランなどのエポキシシラン類；ビニルトリメトキシシラン、Ｎ−β−（Ｎ−ビニルベンジルアミノエチル）−γ−アミノプロピルトリメトキシシランなどのビニルシラン類；γ−メタクリロキシプロピルトリメトキシシラン、γ−クロロプロピルトリメトキシシラン、γ−メルカプトプロピルトリメトキシシランなどを挙げることができる。なお、これら（ａ）成分は２種類以上を用いることもできる。【００１６】
（ａ）成分としては、上記のうち、アミノシラン類が好ましく、その中でもモノアミノシランおよびジアミノシランがより好ましく、強化繊維の色調に対する悪影響が少ない点から、これらの中でもモノアミノシランが最も好ましい。そして、チョップドストランド（強化繊維）に付着させる（ａ）成分の量は、（ａ）成分、（ｂ）成分、（ｃ）成分および（ｄ）成分の合計量１００質量％中において１〜３０質量％を占める割合であることが好ましく、より好ましくは５〜１５質量％を占める割合である。（ａ）成分が１質量％より少ないとチョップドストランドと結晶性ポリエステル樹脂との密着性が劣りがちで、本発明の成形材料を成形体とした際に十分な補強効果が得られにくく、一方、（ａ）成分が３０質量％を超えると、チョップドストランドの色調が黄変することがあるばかりか、結晶性ポリエステル樹脂との密着性が劣るため好ましくない。【００１７】
本発明において（ｂ）成分として用いるポリエチレングリコールは、（ａ）成分、（ｂ）成分、（ｃ）成分および（ｄ）成分の合計量１００質量％中において５〜４５質量％を占める割合でチョップドストランドに付着していることを特徴とし、より好ましくは１０〜３０質量％を占める割合で付着していることである。（ｂ）成分の付着量が５質量％より少ないと、チョップドストランドを配合した成形材料における結晶性ポリエステル樹脂の結晶化温度を低下させる効果に乏しいため好ましくなく、一方、（ｂ）成分の付着量が４５質量％を超えると、本発明の成形材料からなる成形体の機械的強度やその長期間の維持が充分でないため、また、成形体の成形時にガスが発生し易くなるため好ましくない。【００１８】
上記の（ｂ）成分は、数平均分子量が２００〜５，０００であることが、本発明の成形材料における結晶性ポリエステル樹脂の結晶化温度を低下させる効果およびそれから得られた成形体の機械的強度の長期間の維持のために必要であり、５００〜３，０００であることがより好ましい。（ｂ）成分の数平均分子量が２００未満であると樹脂の加工温度よりも低い温度で（ｂ）成分の分解や揮発が始まるために、成形体中の（ｂ）成分の濃度が減じてしまったり、加工および成形時にガス発生量が多くなったりして、成形材料の加工性および得られる成形体の物性の面で好ましくないうえ、得られる成形体の機械的強度が低下するため好ましくない。一方、（ｂ）成分の数平均分子量が５，０００を超えると、成形体の機械的強度やその長期間の維持が充分でないため好ましくない。【００１９】
本発明において（ｃ）成分として用いるエポキシ樹脂は、特に限定せず、ビスフェノールＡ型エポキシ樹脂、ノボラック型エポキシ樹脂などが挙げられる。（ｃ）成分は、（ａ）〜（ｄ）成分の合計量１００質量％中において５０〜９０質量％を占める割合でチョップドストランドに付着していることが好ましく、より好ましくは７０〜８５質量％を占める割合で付着していることである。（ｃ）成分が付着している割合が５０質量％より少ないと、成形材料から得られる成形体の機械的強度が充分に得られないために好ましくなく、一方、（ｃ）成分の付着割合が９０質量％を超えると、チョップドストランド中の（ａ）成分などの他の成分の付着量が少なくなるため、チョップドストランドと結晶性ポリエステル樹脂との密着性が劣りがちで、成形体の機械的強度が低下しがちであるので好ましくない。【００２０】
本発明において（ｄ）成分として用いるウレタン樹脂は、チョップドストランドを構成する強化繊維のフィラメントの集束性を向上させるものであり、高分子ポリオールと、有機ジイソシアネートと、さらに必要により鎖伸長剤および／または架橋剤とから誘導される従来既知のものが好ましく使用でき、エマルジョンやディスパージョンなどの水分散状にして用いることが好ましい。【００２１】
上記高分子ポリオールの具体例としては、例えば、ポリエステルポリオール〔ポリエチレンアジペートジオール、ポリブチレンアジペートジオール、ポリエチレンブチレンアジペートジオール、ポリネオペンチルアジペートジオール、ポリネオペンチルテレフタレートジオール、ポリカプロラクトンジオール、ポリバレロラクトンジオール、ポリヘキサメチレンカーボネートジオールなど〕、ポリエーテルポリオール〔ポリエチレングリコール、ポリプロピレングリコール、ポリオキシエチレンオキシプロピレングリコール、ポリオキシテトラメチレングリコール、ビスフェノール類のエチレンオキシドおよび／またはプロピレンオキシド付加物など〕が挙げられる。【００２２】
また、有機ジイソシアネートの具体例としては、例えば、芳香族ジイソシアネート〔２，４−若しくは４，４−ジフェニルメタンジイソシアネート（ＭＤＩ）、２，４−若しくは２，６−トリレンジイソシアネート（ＴＤＩ）、４，４−ジベンジルジイソシアネート、１，３−若しくは１，４−フェニレンジイソシアネート、１，５−ナフチレンジイソシアネート、キシリレンジイソシアネート（ＸＤＩ）など〕、脂肪族ジイソシアネート〔エチレンジイソシアネート、ヘキサメチレンジイソシアネート（ＨＤＩ）、リジンジイソシアネートなど〕、脂環式ジイソシアネート〔イソフォロンジイソシアネート（ＩＰＤＩ）、４，４−ジシクロヘキシルメタンジイソシアネート（Ｈ12ＭＤＩ）など〕が挙げられ、これらの２種類以上を併用してもよい。【００２３】
鎖伸長剤および／または架橋剤としては、数平均分子量が６０〜５００未満の活性水素含有化合物が好ましく、例えば、多価アルコール〔エチレングリコール、プロピレングリコール、１，３−ブチレングリコール、１，４−ブタンジオール、１，６−ヘキサンジオール、３−メチルペンタンジオール、ジエチレングリコール、ネオペンチルグリコール、１，４−ビス（ヒドロキシメチル）シクロヘキサン、１，４−ビス（ヒドロキシエチル）ベンゼン、２，２−ビス（４，４−ヒドロキシシクロヘキシル）プロパンなどの２価アルコール；グリセリン、トリメチロールプロパンなどの３価アルコール；ペンタエリスリトール、ジグリセリン、α−メチルグルコシド、ソルビトール、キシリット、マンニット、ジペンタエリスリトール、グルコース、フルクトース、ショ糖などの４〜８価のアルコールなど〕、多価フェノール類〔ピロガロール、カテコール、ヒドロキノン、ビスフェノールＡ、ビスフェノールＦ、ビスフェノールＳなど〕、ポリアミン類〔エチレンジアミン、ヘキサメチレンジアミン、ジエチレントリアミンなどの脂肪族ポリアミン；イソホロンジアミン、４，４−ジシクロヘキシルメタンジアミンなどの脂環族ポリアミン；４，４−ジアミノジフェニルメタンなどの芳香族ポリアミン；キシリレンジアミンなどの芳香脂環族ポリアミン、ヒドラジン若しくはその誘導体など〕、水などが挙げられる。【００２４】
本発明において、（ｄ）成分のイソシアネート成分としては、上記で挙げた有機ジイソシアネートのなかでも特にキシリレンジイソシアネート（以下「ＸＤＩ」とする）を用いることが好ましい。イソシアネート成分がＸＤＩで構成された（ｄ）成分を用いると、チョップドストランドを構成する強化繊維のフィラメントの集束性を向上させ易く、チョップドストランドの毛羽立ち量を抑制することができ、さらには、（ｄ）成分の含有量が、比較的少量であっても高い集束性を付与できるので、（ｃ）成分の含有量を増加させることができ、補強効果の高いチョップドストランドとすることができる。【００２５】
また、高分子ポリオール成分として、数平均分子量が５００〜６，０００の上記ポリオールが好ましく、より好ましくは８００〜３，０００である。そして、ポリカプロラクトンジオールとＸＤＩとで構成された（ｄ）成分は、チョップドストランドおける強化繊維フィラメントの集束性に優れるためより好ましい。そして、（ｄ）成分は、（ａ）成分、（ｂ）成分、（ｃ）成分および（ｄ）成分の合計量１００質量％中において、０．５〜３０質量％を占める割合でチョップドストランドに付着していることが好ましく、より好ましくは５〜２５質量％を占める割合で付着していることである。（ｄ）成分が０．５質量％より少ないと集束性の維持が困難になるため好ましくなく、一方、（ｄ）成分が３０質量％を超えると成形体の機械的強度が劣り易くなるので好ましくない。【００２６】
本発明でチョップドストランドに付着させるために使用する成分は、以上の（ａ）成分、（ｂ）成分、（ｃ）成分および（ｄ）成分を必須成分とするが、さらに必要に応じて界面活性剤、潤滑剤、帯電防止剤などの各種添加剤を使用することができる。【００２７】
界面活性剤としては、ノニオン系の界面活性剤が好ましく、例えば、エチレンオキサイドプロピレンオキサイドコポリマー、合成アルコール系、天然アルコール系、脂肪酸エステル系、ジスチレン化フェノール系の界面活性剤などが挙げられる。【００２８】
潤滑剤としては、脂肪酸アミド、第４級アンモニウム塩などが挙げられる。脂肪酸アミドとしては、例えば、ジエチレントリアミン、トリエチレンテトラミン、テトラエチレンペンタミンなどのポリエチレンポリアミンと、ラウリン酸、ミリスチン酸、パルミチン酸、ステアリン酸などの脂肪酸との脱水縮合物が使用できる。また、第４級アンモニウム塩としては、ラウリルトリメチルアンモニウムクロライド、アルキルトリメチルアンモニウム塩などが使用できる。【００２９】
帯電防止剤としては、塩化リチウムやヨウ化カリウムなどの無機塩や、アンモニウムクロライド型やアンモニウムエトサルフェート型などの４級アンモニウム塩などが挙げられる。【００３０】
チョップドストランドと（ａ）成分、（ｂ）成分、（ｃ）成分および（ｄ）成分との合計（以下「チョップドストランド全量」ともいう）１００質量％中において、（ａ）成分、（ｂ）成分、（ｃ）成分および（ｄ）成分はこれらの合計量で０．６〜２．０質量％を占める割合となるようにチョップドストランドに付着させることが好ましく、１．０〜１．８質量％の割合となるように付着させることがより好ましい。（ａ）成分、（ｂ）成分、（ｃ）成分および（ｄ）成分の合計付着量が０．６質量％より少ないと、成形材料から得られる成形体の機械的強度の向上が充分でないため好ましくなく、一方、（ａ）成分、（ｂ）成分、（ｃ）成分および（ｄ）成分の合計付着量が２．０質量％を超えると、得られるチョップドストランドのコストが高くなるので好ましくない。【００３１】
また、上記の（ｂ）成分は、前記チョップドストランド全量１００質量％中において０．１〜１質量％を占める割合で付着していることが好ましく、より好ましい付着量は０．１〜０．８質量％である。（ｂ）成分の付着量が０．１質量％より少ないと結晶性ポリエステル樹脂の成形時の結晶化温度を低下させる効果が乏しいため好ましくなく、一方、付着量が１質量％を超えると成形材料から得られる成形体の機械的物性の低下や加工時にガス発生するので好ましくない。【００３２】
本発明において、チョップドスランドを製造する方法については特に限定は無く、従来公知の様々な方法を使用することができる。例えば、ガラス繊維を例に挙げると、溶融したガラスをブッシングの底部に取り付けた多数のノズルより引き出してガラスフィラメントとし、このガラスフィラメントにアプリケーターまたはスプレーで集束剤を塗布してガラスストランドとする。この際の集束剤は、上記の（ａ）成分、（ｂ）成分、（ｃ）成分および（ｄ）成分の全てを含有するものであってもよいし、後述のように少なくとも（ａ）成分を含有するものであってもよい。（ａ）成分、（ｂ）成分、（ｃ）成分および（ｄ）成分の全てを含有する場合の集束剤は（ａ）成分、（ｂ）成分、（ｃ）成分および（ｄ）成分を、チョップドストランドにおける各成分の付着量が上記の割合になるような固形分比率で配合して、水などの水性媒体中で混合して調製することができる。この際、必要に応じて前記の各種添加剤を合わせて混合する。また、集束剤の全固形分濃度は１〜１０質量％程度であることが好ましい。【００３３】
上記で得られたガラスストランドを１．５〜１３ｍｍの長さに切断する。その際、ガラスストランドを一度巻き取ってから切断してもよく、巻き取らずそのまま切断してもよい。次いで、ガラスストランドの切断物の乾燥工程に移るが、乾燥工程の前に後述の後処理剤を付与してもよい。乾燥温度および乾燥時間は任意で特に限定はないが、チョップドストランドを構成するガラスフィラメントの集束性を損なわせず乾燥工程を効率的に実施するため、乾燥温度を１２０〜２２０℃、乾燥時間を１０秒〜１０分間とすることが好ましい。【００３４】
本発明においてチョップドスランドを製造する特に好ましい方法は、前記（ａ）成分を少なくとも含有している集束剤を強化繊維ストランド（例えば、上記のガラスストランド）に付与し、この強化繊維ストランドを上記のように切断し、切断した強化繊維ストランドに前記（ｂ）成分を少なくとも含有している後処理剤を付与し、その後は上記のように乾燥する方法である。なお、切断した強化繊維ストランドに後処理剤を付与する際には、特表２００３−５０５３２２号公報に記載されているような方法、すなわち回転ドラム内に切断した強化繊維ストランドを投入してこれに後処理剤を噴霧した後、回転ドラムを回転させることによって切断した強化繊維ストランドを転動させる方法を採用することができる。【００３５】
その際、上記集束剤および／または上記後処理剤が、さらに（ｃ）成分および／または（ｄ）成分を含有するようにする。そして得られるチョップドストランドにおいて、上記の（ａ）成分、（ｂ）成分、（ｃ）成分および（ｄ）成分の合計量を１００質量％としたとき、（ｂ）成分の割合が５〜４５質量％となるように、上記の集束剤および後処理剤における（ａ）成分、（ｂ）成分、（ｃ）成分および（ｄ）成分の配合量を調整する。上記の集束剤および後処理剤の調製方法は、前記の集束剤の調製方法と同様である。【００３６】
上記のように、少なくとも（ａ）成分を含有する集束剤を先に強化繊維ストランドに付与し、その後に切断されたチョップドストランドに少なくとも（ｂ）成分を含有する後処理剤を付与することで、集束剤に（ａ）成分、（ｂ）成分、（ｃ）成分および（ｄ）成分の全てを配合した場合と比較して、（ｂ）成分であるポリエチレングリコールが結晶性ポリエステル樹脂の結晶化温度を低下させること、または結晶化を促進することによる成形材料の成形性が向上する効果が高まる。また、（ｂ）成分が集束剤に配合されていないことによって、チョップドストランドを構成するフィラメントの集束性が高まり、チョップドストランドを使用する際に毛羽の発生が少なくなって取り扱い性が良好となる。【００３７】
上記の特に好ましい方法における集束剤は、（ａ）成分を必須とする他、上記の（ｃ）成分および／または（ｄ）成分を含有していてもよい。また、上記の後処理剤は、（ｂ）成分を必須とする他、上記の（ｃ）成分および／または（ｄ）成分を含有していてもよい。また、この集束剤が（ａ）成分に加えて（ｃ）成分および（ｄ）成分を含む場合には、上記の後処理剤は（ｃ）成分および（ｄ）成分を含有していてもよく、含有していなくてもよい。また、後処理剤が（ｂ）成分に加えて（ｃ）成分および（ｄ）成分を含有している場合には、上記集束剤は（ｃ）成分および（ｄ）成分を含有していてもよく、含有していなくてもよい。【００３８】
上記集束剤および後処理剤も上記と同様に、チョップドストランドにおける各成分の付着量が前記の割合になるような固形分比率で配合して、水などの水性媒体中で混合して調製することができる。また、（ｃ）成分または（ｄ）成分を集束剤および後処理剤の両方に配合する場合は、チョップドストランドに最終的に付着している量が前記の割合になるように総配合量を設定し、その量を集束剤と後処理剤とに分けて配合すればよい。なお、（ｄ）成分であるウレタン樹脂を集束剤と後処理剤の両方に配合することが好ましい。これによって、チョップドストランドを構成するフィラメントの集束性が高まり、樹脂との混練工程でチョップドストランドが加熱された場合の毛羽の発生が少なくなって、取り扱い性が良好になる。【００３９】
上記の特に好ましい方法における集束剤においても、その全固形分濃度は１〜１０質量％程度であることが好ましい。また、上記の後処理剤の全固形分濃度は１０〜８０質量％程度であることが好ましく、３０〜７０質量％であることがより好ましい。後処理剤において（ｂ）成分に加えて（ｃ）成分および／または（ｄ）成分を配合する場合には、後処理剤の全固形分を１００質量％としたときに（ｂ）成分の割合が５〜９５質量％にすることが好ましい。【００４０】
上記のようにして本発明のチョップドストランドが得られる。また、上記のチョップドストランドを、溶融した結晶性ポリエステル樹脂に分散させることによって本発明の繊維強化結晶性ポリエステル樹脂成形材料が得られる。【００４１】
また、本発明において繊維強化結晶性ポリエステル樹脂成形材料を製造する方法としては特に制限はなく、従来公知の様々な方法を用いることができる。例えば、スクリュー押出機より溶融された結晶性ポリエステル樹脂を可塑化させつつ、これに対して上記チョップドストランドを供給して溶融混練させる。溶融混練物を線状の繊維強化結晶性ポリエステル樹脂成形体に成形し、次いで、これをペレタイザーなどで切断することで繊維強化結晶性ポリエステル樹脂成形材料を得られる。また、射出成形機を用いた公知の方法により繊維強化結晶性ポリエステル樹脂成形材料を得ることもできる。【００４２】
また、成形材料中の強化繊維含有率としては、成形材料中において５〜６０質量％を占める割合が好ましく、より好ましくは７〜５０質量％を占める割合である。強化繊維含有率が５質量％未満では成形材料から得られる成形体の機械的強度に乏しく実用性に適さず、一方、強化繊維含有率が６０質量％を超えると成形材料の製造コストが高くなるため好ましくない。【００４３】
本発明の繊維強化結晶性ポリエステル樹脂成形材料は、前記（ｂ）成分が、繊維強化結晶性ポリエステル樹脂成形材料全量１００質量％中において０．０２〜０．３質量％の割合で含有していることが好ましい。前記含有量が０．０２質量％未満では、結晶性ポリエステル樹脂成形材料を成形する時の結晶性ポリエステル樹脂の結晶化温度を低下させる効果が充分でないため好ましくなく、一方、前記含有量が０．３質量％を超えると、結晶性ポリエステル樹脂成形体の機械的物性が低下することと長期間の維持が充分でなくなることや、成形加工時のガス発生の点から好ましくない。
【実施例】
【００４４】
以下実施例および比較例を挙げて本発明をさらに具体的に説明する。しかし、これらの実施例は本発明の実施態様を具体的に説明するものであり、本発明の範囲を限定するものではない。なお、文中「％」とあるのは質量基準である。
〔チョップドストランド（ＣＳ）の作製〕
（実施例１〜７および比較例１〜９）
平均径１０μｍのガラス繊維を３，０００本集束し、下記原料を用い後記表１に記載の配合で調製した集束剤（水分散液、固形分は後記表１における各成分の合計量）を、ガラス繊維１００質量部当たり後記表２に記載の量で付着させ、ガラスストランドとした。その後、これらのガラスストランドを長さ３ｍｍに切断してから熱風乾燥機を用いて乾燥させて実施例および比較例のチョップドストランドを得た。なお、比較例８、９で使用した（ｂ）成分は、集束剤中に含有させずに、後述するチョップドストランドと結晶性ポリエステル樹脂とを押出機にて成形材料を作製する際に含有させた。【００４５】
（実施例８、９）
平均径１０μｍのガラス繊維を３，０００本集束し、下記原料を用い後記表１に記載の配合で調製した集束剤（水分散液、固形分は後記表１における各成分の合計量）を、ガラス繊維１００質量部当たり後記表２に記載の量で付着させ、ガラスストランドとした。その後、これらのガラスストランドを長さ３ｍｍに切断して、上記したような回転ドラムの中で切断したガラスストランドに下記の後処理剤を噴霧して後記表２に記載の量で付着させて、それに連続して転動させた後、熱風乾燥機を用いて乾燥させて実施例のチョップドストランドを得た。なお、実施例８で用いた後処理剤は、ＰＥＧ１０００（商品名）を２０％含有する水溶液であり、実施例９で用いた後処理剤は、ＰＥＧ１０００（商品名）を２０％およびウレタン樹脂を８％含有する水溶液である。【００４６】
（集束剤原料成分）
・（ａ）成分：γ−アミノプロピルトリエトキシシラン
・（ｂ）成分：
ポリエチレングリコール（ＰＥＧ）２００：数平均分子量２００（三洋化成工業株式会社製、商品名；ＰＥＧ２００）
ポリエチレングリコール（ＰＥＧ）１０００：数平均分子量１，０００（三洋化成工業株式会社製、商品名；ＰＥＧ１０００）
ポリエチレングリコール（ＰＥＧ）２０００：数平均分子量２，０００（三洋化成工業株式会社製、商品名；ＰＥＧ２０００）
ポリエチレングリコール（ＰＥＧ）４０００：数平均分子量４，０００（三洋化成工業株式会社製、商品名；ＰＥＧ４０００）
ポリエチレングリコール（ＰＥＧ）６０００：数平均分子量６，０００（三洋化成工業株式会社製、商品名；ＰＥＧ６０００）
・（ｃ）成分：ノボラック型エポキシ樹脂
・（ｄ）成分：ジシクロヘキシルメタン−４，４’−ジイソシアネート（水添ＭＤＩ）と芳香族ポリエステルポリオールとを使用して合成されたウレタン樹脂
・リン酸エステル金属塩：旭電化工業株式会社製、商品名；ＮＡ−１１
・不均化ロジン金属塩：荒川化学工業株式会社製、商品名；パインクリスタルＫＭ−１５００
・潤滑剤：デグッサゴールドシュミット社製カチオンソフナー
・ソルビトール系界面活性剤：三井化学株式会社製、商品名；ＮＵ−６【００４７】
前記実施例および比較例で得られたチョップドストランドのそれぞれとポリエチレンテレフタレート樹脂（商品名；「ダイヤナイトＭＡ５２１Ｈ」、三菱レイヨン社製）とを用い、スクリュー径３５ｍｍの２軸押出機を用い、成形温度２８０℃として、ガラス含有率２９〜３１％となるペレット状の繊維強化ポリエチレンテレフタレート樹脂成形材料を得た。なお、各成形材料における（ｂ）成分などの含有比率は後記表３に記載の通りである。また、各成形材料の結晶化温度（Ｔｃ）を下記の方法によって測定して、（ｂ）成分などの成分を含有しない比較例１における結晶化温度からそれ以外の実施例および比較例における結晶化温度を差し引いた値（ΔＴｃ）を求めて、ポリエチレンテレフタレート樹脂の結晶化温度の低下の度合いの指標とした。
＜結晶化温度＞
ペレット状の成形材料をスライスして薄片状のサンプルとし、これをＤＳＣ（示差走査熱量分析装置）を用いて昇温速度１０℃／ｍｉｎ、窒素ガス２０ｍｌ／ｍｉｎの条件で結晶化温度を測定した。【００４８】
実施例１〜９および比較例１〜９の繊維強化ポリエチレンテレフタレート樹脂成形材料を、それぞれ型締め荷重７５トン、シリンダー温度２８０℃、金型１４０℃で射出成形し、下記の項目に適合する形状とした成形体を用いて下記の項目の評価を行い、結果を後記表４に示す。
〔繊維強化ポリエチレンテレフタレート樹脂成形体の性能評価〕
＜引張強度測定＞
ＡＳＴＭ  Ｄ−６３８に準拠した方法で測定し、１３０ＭＰａ以上であれば良好であると判断した。
＜プレッシャークッカー試験（ＰＣＴ）＞
試験片を、温度１２０℃、湿度１００％の恒温・恒湿機にて５０時間放置し、その後ＡＳＴＭ  Ｄ−６３８に準拠した方法で引張強度を測定し、保持率を計算した。保持率は５０ｈｒで３０％以上であれば耐加水分解性良好と判断した。
＜ＩＺＯＤ衝撃強度測定＞
１／８インチノッチ付で、ＡＳＴＭ  Ｄ−２５６に準拠した方法で測定し、７０Ｊ／ｍ以上であれば良好であると判断した。
１／８インチノッチ無しで、ＡＳＴＭ  Ｄ−２５６に準拠した方法で測定し、４００Ｊ／ｍ以上であれば良好であると判断した。【００４９】
前記実施例１、２、３、８、９および比較例１のチョップドストランドのそれぞれについて、次の方法によって加熱混練時の毛羽の発生度合いを測定して、取り扱い性の良否の指標とした。その結果を後記表５に示す。
〔チョップドストランドの加熱混練時での毛羽発生度合いの評価〕
チョップドストランドを１，０００ｇ秤量し、５０±５℃の温度に加温された密閉容器中に投入し、この密閉容器に備えてある二軸スクリューを回転させることによって５分間混練した後、チョップドストランドを目開き４ｍｍの金属メッシュに通して、このメッシュの上に残留した毛羽の量を秤量して毛羽の発生度合いとした。【００５０】
0005253816.tif 000002
【００５１】
0005253816.tif 000003
【００５２】
0005253816.tif 000004
【００５３】
0005253816.tif 000005
【００５４】
0005253816.tif 000006
【００５５】
0005253816.tif 000007
【００５６】
0005253816.tif 000008
【００５７】
0005253816.tif 000009
【００５８】
0005253816.tif 000010
【００５９】
0005253816.tif 000011
【００６０】
前記表４に見られるように、比較例３（（ｂ）成分の配合比率が本発明の範囲を超える例）、比較例４（（ｂ）成分の分子量が本発明の範囲を超える例）、比較例８（（ｂ）成分をチョップドストランドではなく樹脂に配合する例）および比較例９（比較例８と同じ）は、プレッシャークッカー試験の前後での引張強度の保持率が低く、耐加水分解性の評価が劣るものであった。これに対し、本発明の実施例１〜９では何れもが耐加水分解性の評価が良好であった。また、前記表３に見られるように、比較例４、比較例５〜７（（ｂ）成分が配合されていない例）および比較例８（実施例でチョップドストランドに付着させた（ｂ）成分と同等の量を樹脂に配合した例）では、結晶化温度が殆ど低下しておらず、射出成形性の向上が認められなかった。これに対し、本発明の実施例１〜９では何れもが結晶化温度が低下する効果が発現していて、射出成形性の向上が認められた。さらに、実施例２、４、５、７は（ｂ）成分の分子量が異なるものであるが、本発明の範囲内であっても（ｂ）成分が高分子量でない方が結晶化温度を低下させる効果が高い傾向があることが分かる。【００６１】
前記表３の実施例２と実施例８および９とを比較すると、同じ（ｂ）成分の含有量であるにもかかわらず後者の方が結晶化温度の低下の効果が大きい。これは、本発明の特に好ましい製造方法、すなわち、後処理剤によって（ｂ）成分を付与する方法による効果である。また、前記表５を見ると、集束剤と後処理剤の両方にウレタン樹脂を配合した実施例９が加熱混練時の毛羽の発生が少なく、（ｂ）成分を使用しないために集束性が高い比較例１と同等である。これによって、集束剤だけではなく後処理剤にもウレタン樹脂を配合したことによって、チョップドストランドを構成するガラスフィラメントの集束性が高まり、チョップドストランドの取り扱い性が向上したことが分かる。
【産業上の利用可能性】
【００６２】
本発明のチョップドストランドは、繊維強化結晶性ポリエステル樹脂成形材料を得るに当たり、成形性を良好にするとともに、成形時および得られる成形体の加熱におけるガス発生を抑制する。